(57)【要約】  ブロー成形フィルムおよびその製造法が記載されている。ブロー成形フィルムは一般に約１．５〜約８．０の分子量分布、および０．９４ｇ／ｃｃから０．９６ｇ／ｃｃより小さい値の範囲内の密度を示す高密度ポリエチレンフィルムを含んでいる。【特許請求の範囲】
【請求項１】
分子量分布が約１．５〜約８．０であり、密度が０．９４ｇ／ｃｃから０．９６ｇ／ｃｃより小さい値までの範囲にある高密度ポリエチレンを含んで成るブロー成形フィルムであって、該フィルムは対照的な高密度ポリエチレンからつくられたブロー成形フィルムに比べ曇りおよび酸素に対する透過率が両方とも低い値を示すことを特徴とするブロー成形フィルム。
【請求項２】
該高密度ポリエチレンは分子量分布が約４．０〜約７．０であることを特徴とする請求項１記載のブロー成形フィルム。
【請求項３】
厚さ１．０ミルのフィルムが約２０％以下の曇りを示すことを特徴とする請求項１記載のブロー成形フィルム。
【請求項４】
厚さ１．０ミルのフィルムが約３００ｃｃ／１００インチ２／日以下のＯ２に対する透過率を示すことを特徴とする請求項１記載のブロー成形フィルム。
【請求項５】
厚さ１．０ミルのフィルムが約２８０ｃｃ／１００インチ２／日以下のＯ２に対する透過率を示すことを特徴とする請求項１記載のブロー成形フィルム。
【請求項６】
厚さ１．０ミルのフィルムが約０．８ｃｃ／１００インチ２／日以下の水蒸気に対する透過率を示すことを特徴とする請求項１記載のブロー成形フィルム。
【請求項７】
分子量分布が約１．５〜約８．０であり、密度が０．９４ｇ／ｃｃから０．９６ｇ／ｃｃより小さい値までの範囲にある高密度ポリエチレンを提供し、
この高密度ポリエチレンをブロー成形してフィルムにすることを特徴とするブロー成形フィルムの製造法。
【請求項８】
分子量分布が約１．５〜約８．０であり、密度が０．９４ｇ／ｃｃから０．９６ｇ／ｃｃより小さい値までの範囲にある高密度ポリエチレンを提供し、
この高密度ポリエチレンをブロー成形して対照的な高密度ポリエチレンからつくられたブロー成形フィルムに比べ低い曇りと低い酸素に対する透過率の両方を示すブロー成形フィルムを得ることを特徴とするブロー成形フィルムの製造法。
【請求項９】
該高密度ポリエチレンは約４．０〜約７．０の分子量分布を示すことを特徴とする請求項８記載の方法。
【請求項１０】
厚さ１．０ミルのフィルムが約２０％以下の曇りを示すことを特徴とする請求項８記載の方法。
【請求項１１】
厚さ１．０ミルのフィルムが約１０％以下の曇りを示すことを特徴とする請求項８記載の方法。
【請求項１２】
厚さ１．０ミルのフィルムが約３００ｃｃ／１００インチ２／日以下のＯ２に対する透過率を示すことを特徴とする請求項８記載の方法。
【請求項１３】
厚さ１．０ミルのフィルムが約２８０ｃｃ／１００インチ２／日以下のＯ２に対する透過率を示すことを特徴とする請求項８記載の方法。
【請求項１４】
厚さ１．０ミルのフィルムが約０．８ｃｃ／１００インチ２／日以下の水蒸気に対する
透過率を示すことを特徴とする請求項８記載の方法。
【請求項１５】
エチレン単量体を重合させてポリエチレンをつくるのに十分な条件下において、触媒系を存在させ、連続式撹拌槽反応器の中にエチレン単量体を導入し接触させてポリエチレンをつくり、
約１．５〜約８．０の分子量分布を示す高密度ポリエチレンを含んで成るポリエチレンを取り出し、
該ポリエチレンをブロー成形して約２８０ｃｃ＊ミル／１００インチ２／日より小さい酸素蒸気に対する透過率をもつフィルムにすることを特徴とするブロー成形フィルムの製造法。
【請求項１６】
厚さ１．０ミルのフィルムが約１８％以下の曇りを示すことを特徴とする請求項１５記載の方法。
【請求項１７】
ポリエチレンは単峰的な分子量分布を示すことを特徴とする請求項１５記載の方法。
【請求項１８】
触媒系は、金属ジアルコキシドを第１のハロゲン化／チタネート化剤と接触させて反応生成物「Ａ」をつくり；反応生成物「Ａ」を第１のハロゲン化／チタネート化剤よりも強い第２のハロゲン化／チタネート化剤と接触させて反応生成物「Ｂ」をつくることによってつくられることを特徴とする請求項１５記載の方法。
【請求項１９】
請求項１５記載の方法でつくられたブロー成形フィルム。
【発明の詳細な説明】
【技術分野】
【０００１】
本発明の具体化例は一般にポリエチレンフィルムに関する。特に本発明の具体化例は改善された透明度および蒸気透過防止性を有する高密度ポリエチレンのブロー成形フィルムに関する。
【背景技術】
【０００２】
歴史的には、ポリエチレン樹脂はブロー成形フィルムの製造に広い用途を見出だされてきた。透明度および蒸気に対する透過防止性のようなフィルムの特定の性質は、例えば使用されるポリエチレンの種類および製造方法の両方に依存する。しかし一つの性質を改善すれば他の性質に悪影響が生じる可能性があるので、或る種の性質の組合せを得ることは困難である。例えば中密度ポリエチレン（ＭＤＰＥ）および高密度ポリエチレン（ＨＤＰＥ）はブロー成形フィルムの製造に用いることができる。一般にＭＤＰＥは、透明度は高いが蒸気に対する透過防止性は低いブロー成形フィルムを生じる。これに対しＨＤＰＥは、透明度は低いが蒸気に対する透過防止性は高いブロー成形フィルムを生じる。
【０００３】
従って高い透明度と高い蒸気透過防止性の両方をもったブロー成形フィルムを製造する方法が必要とされている。
【発明の概要】
【０００４】
本発明の具体化例にはブロー成形フィルムが含まれる。一般にブロー成形フィルムは、分子量分布が約１．５〜約８．０であり、密度が０．９４ｇ／ｃｃから０．９６ｇ／ｃｃより小さい値の範囲にある高密度ポリエチレンを含んでいる。
【０００５】
さらに本発明の具体化例にはブロー成形フィルムの製造法が含まれる。一つまたはそれ以上の具体化例においては、一般にこれらの方法は、分子量分布が約１．５〜約８．０であり、密度が０．９４ｇ／ｃｃから０．９７ｇ／ｃｃより小さい値の範囲にある高密度ポリエチレンをつくり、この高密度ポリエチレンをブロー成形してフィルムにする方法を含んでいる。
【０００６】
他の具体化例においてはこれらの方法は一般に、エチレン単量体を重合させてポリエチレンをつくるのに十分な条件下において、触媒系を存在させ、連続式撹拌槽の反応器の中にエチレン単量体を導入して接触させ、分子量分布が約１．５〜約８．０である高密度ポリエチレンを含むポリエチレンを取り出し、このポリエチレンをブロー成形して約２８０ｃｃ＊ミル／１００インチ２／日以下の酸素蒸気に対する透過率をもったフィルムにする方法を含んでいる。
【発明を実施するための形態】
【０００７】
序論および定義
次に本発明の詳細な説明を述べる。添付された各特許請求の範囲は、特許侵害に関連する目的に対し該特許請求の範囲に規定された種々の要素または制限に対する同等物を含むものとして認識されるべき別々の発明を定義している。「本発明」という言葉に対し下記に挙げたすべての参照は、文脈に依存して或る場合には或る特定の具体化例だけを参照することができる。他の場合には、「本発明」という言葉に対する参照は一つまたはそれ以上ではあるが必ずしも全部ではない特許請求の範囲の中に挙げられた対象物を参照するであろう。次にこれらの発明の各々を特定の具体化例、変形および実施例を含めて下記に詳細に説明するが、各発明は、これらの具体化例、変形または実施例に限定されるものではなく、これらは該発明における情報が入手可能な情報および技術と組み合わされた場合、
当業界の通常の専門家が該発明を利用できるようにするために含まれているのものである。
【０００８】
次に本明細書に使用されている種々の言葉を説明する。ある一つの特許請求の範囲に使用されている言葉が下記に定義されていない限り、その言葉は関連する業界における人々に対し出願時における印刷出版物および公告された特許の中に反映されている最も広範な定義を与えると考えなければならない。さらに、特記しない限りここに記載されたすべての化合物は置換基をもっていることもいないこともでき、これらの化合物のリストの中にはそれらの誘導体が含まれている。
【０００９】
さらにまた、種々の範囲および／または数値の限界は下記のように明示的に示すことができる。特記しない限り終端の点は相互に交換し得るものと理解すべきである。さらに、任意の範囲は明示的に示された範囲または限界の中に入る同様な大きさの値の繰返し範囲を含むものとする。
【００１０】
本発明の具体化例においては、一般にポリエチレンフィルム、特に高度の透明度および高度の蒸気透過防止性の両方をもったポリエチレンのブロー成形フィルムをつくるための容易には推測し得ない重合体および方法が提供される。
【００１１】
触媒系
オレフィン単量体を重合させるのに有用な触媒系には任意の適当な触媒系が含まれる。例えば触媒系はクロムをベースにした触媒系、メタロセン触媒系を含む単一部位の遷移金属触媒系、Ｚｉｅｇｌｅｒ−Ｎａｔｔａ触媒系、またはこれらの組合せを含んでいることができる。触媒系は後で重合を行うために賦活することができ、また例えば支持材料を備えていることもいないこともできる。このような触媒系に対する簡単な説明を下記に述べるが、これらの説明は本発明の範囲をこのような触媒に限定するものではない。
【００１２】
例えば、Ｚｉｅｇｌｅｒ−Ｎａｔｔａ触媒系は一般に金属成分（例えば触媒）を１種またはそれ以上の付加的な成分、例えば触媒の支持体、助触媒、および／または１種またはそれ以上の電子供与体と組み合わせてつくられる。
【００１３】
一つまたはそれ以上の具体化例においては、Ｚｉｅｇｌｅｒ−Ｎａｔｔａ触媒系はマグネシウムに支持された触媒系を含んでいる。例えば、マグネシウムに支持されたＺｉｅｇｌｅｒ−Ｎａｔｔａ触媒系は、本発明を限定しない少なくとも次の三段階から成る方法によってつくることができる：（１）金属のジアルキル化物とアルコールとの反応生成物として金属のジアルコキシドをつくる段階；（２）金属のジアルコキシドとハロゲン化／チタネート化剤との反応生成物として可溶性の触媒前駆体をつくる段階；および（３）可溶性の触媒前駆体と沈澱剤との反応生成物として最終的な固体の触媒成分をつくる段階。或る具体化例においては沈澱剤はまたハロゲン化／チタネート化剤であることができる。この方法は例えば他のハロゲン化／チタネート化段階のようなさらに他の段階を含んでいることもできる。
【００１４】
金属ジアルキルはＩＩＡ族の金属ジアルキルを含んでいることができる。一つまたはそれ以上の具体化例においては、金属ジアルキルは例えばジアルキルマグネシウムを含んでいることができる。ジアルキルマグネシウムは例えばジエチルマグネシウム、ジプロピルマグネシウム、ジブチルマグネシウム、ブチルエチルマグネシウム（ＢＥＭ）、およびこれらの組み合わせを含んでいることができる。
【００１５】
一般にメタロセン触媒は、π結合によって遷移金属に配位した１種またはそれ以上のシクロペンタジエニル（Ｃｐ）基（これらは置換基をもちまたはもたないことができ、各置
換基は同一または相異なることができる）を含む配位化合物として特徴付けることができる。Ｃｐ上の置換基は直鎖の、分岐した、または環式のヒドロカルビル基であることができる。環式のヒドロカルビル基はさらにインデニル、アズレニル、およびフルオレニル基を含む他の隣接した環式構造をつくっていることができる。これらの隣接した環式構造は置換基をもたないかまたは例えばＣ１〜Ｃ２０のヒドロカルビル基のようなヒドロカルビル基を置換していることができる。
【００１６】
重合法
本明細書の他の場所で述べたように、ポリオレフィン組成物をつくるためには触媒系が使用される。上記の方法および／または当業界の専門家に公知の方法によってひとたび触媒系がつくられると、そのような組成物を用いて種々の方法を行うことができる。或る与えられた方法においては、所望の組成物および生成する重合体の性質に依存し、装置、処理条件、反応物、添加物、および重合に使用される他の材料は異なるであろう。このような方法には溶液相、気相、スラリ相、塊状相、高圧相における方法、またはこれらの組合せが含まれる（米国特許第５，５２５，６７８号明細書；米国特許第６，４２０，５８０号明細書；米国特許第６，３８０，３２８号明細書；米国特許第６，３５９，０７２号明細書；米国特許第６，３４６，５８６号明細書；米国特許第６，３４０，７３０号明細書；米国特許第６，３３９，１３４号明細書；米国特許第６，３００，４３６号明細書；米国特許第６，２７４，６８４号明細書；米国特許第６，２７１，３２３号明細書；米国特許第６，２４８，８４５号明細書；米国特許第６，２４５，８６８号明細書；米国特許第６，２４５，７０５号明細書；米国特許第６，２４２，５４５号明細書；米国特許第６，２１１，１０５号明細書；米国特許第６，２０７，６０６号明細書；米国特許第６，１８０，７３５号明細書；および米国特許第６，１４７，１７３号明細書参照のこと。これらの特許は引用により本明細書に包含される。）。
【００１７】
或る種の具体化例において、上記方法は一般に１種またはそれ以上のオレフィン単量体を重合させて重合体をつくる方法を含んでいる。オレフィン単量体はＣ２〜Ｃ３０のオレフィン単量体、またはＣ２〜Ｃ１２のオレフィン単量体（例えばエチレン、プロピレン、ブテン、ペンテン、メチルペンテン、ヘキセン、オクテン、およびデセン）を含んでいることができる。単量体はオレフィン性不飽和の単量体、Ｃ４〜Ｃ１８ジオレフィン、共役または非共役ジエン、ポリエン、ビニル単量体、および環式オレフィンを含んでいることができる。本発明を限定しない他の単量体には例えばノルボルネン、ノルボルナジエン、イソブチレン、イソプレン、ビニルベンゾシクロブタン、スチレン、アルキル置換スチレン、エチリデンノルボルネン、ジシクロペンタジエン、およびシクロペンタジエンが含まれていることができる。生じた重合体は例えば単独重合体、共重合体、または三元重合体であることができる。
【００１８】
溶液相の方法の例は米国特許第４，２７１，０６０号明細書，米国特許第５，００１，２０５号明細書，米国特許第５，２３６，９９８号明細書および米国特許第５，５８９，５５５号明細書に記載されている。これらの特許は引用により本明細書に包含される。
【００１９】
気相重合法の一例は連続循環系を含んでおり、この場合循環ガス流（また再循環流または流動媒質としても知られている）は反応器の中で重合熱により加熱される。循環の他の部分において反応器に対して外部にある冷却系により循環ガス流から熱を除去する。反応条件下において触媒を存在させ、１種またはそれ以上の単量体を含む循環ガス流を流動ベッドを通して連続的に循環させることができる。一般に循環ガス流は流動ベッドから取り出され、反応器へと循環させて戻される。同時に重合体生成物を反応器から取り出し、新しい単量体を加えて重合した単量体と置き換えることができる。気相法における反応器の圧力は例えば約１００〜約５００ｐｓｉｇ、または約２００〜約４００ｐｓｉｇ、または約２５０〜約３５０ｐｓｉｇの範囲で変えることができる。気相法における反応器の温度
は例えば約３０〜約１２０℃、または約６０〜約１１５℃、または約７０〜約１１０℃、または約７０〜約９５℃の間で変えることができる（例えば米国特許第４，５４３，３９９号明細書；米国特許第４，５８８，７９０号明細書；米国特許第５，０２８，６７０号明細書；米国特許第５，３１７，０３６号明細書；米国特許第５，３５２，７４９号明細書；米国特許第５，４０５，９２２号明細書；米国特許第５，４３６，３０４号明細書；米国特許第５，４５６，４７１号明細書；米国特許第５，４６２，９９９号明細書；米国特許第５，６１６，６６１号明細書；米国特許第５，６２７，２４２号明細書；米国特許第５，６６５，８１８号明細書；米国特許第５，６７７，３７５および米国特許第５，６６８，２２８号明細書参照。これらの特許は引用により本明細書に包含される。)。
【００２０】
一般にスラリ相法には、液体の重合媒質中に固体の粒状の重合体を含む懸濁液をつくり、これに触媒と共に単量体および随時水素を加える方法が含まれる。懸濁液（希釈剤を含んでいることができる）を間欠的にまたは連続的に反応器から取り出し、随時蒸溜を行った後、揮発性の成分を重合体から分離し反応器へと再循環させることができる。重合媒質中に使用される液体希釈剤は例えばＣ３〜Ｃ７のアルカン（例えばヘキサンまたはイソブタン）を含んでいることができる。使用される媒質は一般に重合条件下において液体であり、比較的不活性である。塊状相法はスラリ相法に似ているが、塊状相法においては液体媒質がまた反応物（例えば単量体）である点が異なっている。しかし或る一つの方法が例えば塊状相法、スラリ相法、または塊状スラリ相法であることができる。
【００２１】
或る特定の具体化例においては、スラリ相法または塊状相法は一つまたはそれ以上のループ反応器の中で連続的に行うことができる。触媒は、スラリとして或いは乾燥した自由流動性の粉末として規則的に反応器のループの中に注入することができ、該ループ自身は例えば希釈剤中で成長している重合体の循環するスラリで充たされていることができる。この方法では例えば得られる重合体の分子量を制御するために、随時水素を加えることができる。ループ反応器は例えば約２７〜約５０バール、または約３５〜約４５バールの圧力、および約３８〜約１２１℃の温度に保つことができる。反応熱は任意の適当な方法で、例えば二重ジャケットを備えたパイプまたは熱交換器を介してループの壁から除去することができる。
【００２２】
特定の一具体化例においては、スラリ相法は例えば連続式撹拌槽反応器（ＣＳＴＲ）のような撹拌式反応器中で行うことができる。
【００２３】
別法として、他のタイプの重合法、例えば直列、並列またはこれらを組合せを方法で連結された撹拌式反応器を使用することもできる。反応器から取り出す場合、重合体を重合体回収系に通し、さらに例えば添加物の添加および／または抽出などの処理を行うことができる。
【００２４】
重合体生成物
上記方法でつくられた重合体（およびそれらの配合物）は、これだけには限定されないが、例えば直鎖低密度ポリエチレン、エラストマー、プラストマー、高密度ポリエチレン、低密度ポリエチレン、中密度ポリエチレン、ポリプロピレン、およびプロピレン共重合体を含んでいることができる。
【００２５】
本明細書においては特記しない限りすべての試験法は出願時における最新の方法であるものとする。
【００２６】
一つまたはそれ以上の具体化例においては、重合体は単峰的な分子量分布をもっている。本明細書において「単峰的（ｕｎｉ−ｍｏｄａｌ）」という言葉は分子量分布のグラフにおいて単一のピークを示す重合体組成物に対して用いられる。これとは対照的に「多峰
的（ｍｕｌｔｉ−ｍｏｄａｌ）」な重合体組成物は一般に分子量分布のグラフにおいて多数のピークを示す。
【００２７】
一つまたはそれ以上の具体化例においては、重合体はエチレンをベースにした重合体を含んでいる。本明細書において「エチレンをベースにした」と言う言葉は「エチレン重合体」または「ポリエチレン」という言葉と互換的に使用され、重合体の全重量に関し例えば少なくとも約５０重量％、または少なくとも約７０重量％、または少なくとも約７５重量％、または少なくとも約８０重量％、または少なくとも約８５重量％、または少なくとも約９０重量％のポリエチレンを有する重合体を意味する。
【００２８】
エチレンをベースにした重合体は狭い分子量分布をもっていることができる。本明細書において「狭い分子量分布」と言う言葉は分子量分布が例えば約１．５〜約８、または約２．０〜約７．５、または約２．０〜約７．０、または約４．５〜約７．０の範囲にあることを意味する。本明細書においては分子量分布は「分散インデックス（ｄｉｓｐｅｒｓｉｏｎ  ｉｎｄｅｘ）」（Ｄ）で表され、これは重量平均分子量（Ｍｗ）対数平均分子量（Ｍｎ）の比である：即ちＤ＝Ｍｗ／Ｍｎ。分散インデックスはまた「多分散度（ｐｏｌｙｄｉｓｐｅｒｓｉｔｙ）」と呼ばれることもあり、これはゲル透過クロマトグラフ法（ＧＰＣ）で測定される。
【００２９】
エチレンをベースにした重合体は密度（ＡＳＴＭ  Ｄ−７９２で測定）が例えば約０．８６〜約０．９８ｇ／ｃｃ、または約０．８８〜約０．９６５ｇ／ｃｃ、または約０．９０〜約０．９６５ｇ／ｃｃ、または約０．９２５〜約０．９７ｇ／ｃｃであることができる。
【００３０】
エチレンをベースにした重合体はメルトインデックス（ＭＩ２）（ＡＳＴＭ  Ｄ−１２３８で測定）が例えば約０．０１〜約１００ｄｇ／分、または約０．０１〜約２５ｄｇ／分、または約０．０３〜約１５ｄｇ／分、または約０．０５〜約１０ｄｇ／分であることができる。
【００３１】
一つまたはそれ以上の具体化例においては重合体は高密度ポリエチレンを含んでいる。本明細書において「高密度ポリエチレン」という言葉は、密度が例えば約０．９４〜約０．９７ｇ／ｃｃ、または約０．９５〜約０．９７ｇ／ｃｃまたは約０．９５〜約０．９６ｇ／ｃｃの範囲のエチレンをベースにしたポリエチレンを意味する。
【００３２】
一つまたはそれ以上の具体化例においては重合体は中密度ポリエチレンを含んでいる。本明細書において「中密度ポリエチレン」という言葉は、密度が例えば約０．９２〜約０．９４ｇ／ｃｃの範囲のエチレンをベースにしたポリエチレンを意味する。
【００３３】
生成物の用途
本発明の重合体およびその配合物は当業界の専門家に公知の用途、例えば成形操作（例えばフィルム、シート、パイプおよび繊維の押出しおよび同時押出し、並びにブロー成形、射出成形、および回転成形）に有用である。フィルムは押出しまたは同時押出し、或いは積層化によってつくられた吹き込み、配向または注型されたフィルムを含み、例えば食品に接触させまたは接触させずに使用される収縮フィルム、包装用ラップフィルム、伸長フィルム、密封フィルム、配向フィルム、スナック類の包装材、頑丈な袋、食品用の袋、焼いたまたは凍結させた食品の包装材、医薬品の包装材、工業用ライニング製品、並びに膜類として有用である。繊維は縦切りしたフィルム、モノフィラメント、織物または不織布に使用される熔融紡糸、溶液紡糸、および繊維に対する熔融ブロー成形操作でつくられたものを含み、例えばサック、袋、ロープ、撚糸、絨毯の裏地、絨毯用の糸、フィルター、おむつ用繊維布、医療用の衣類、および地盤補強用シートの製造に使用される。
【００３４】
押出し製品は例えば医療用の管、針金およびケーブルの被覆、シート、熱成形シート、地盤補強用の膜、および池のライニング材を含んでいる。型成形された製品は瓶、タンク、大きな中空製品、かたい食品の容器および玩具の形の単一および多層構造物を含んでいる。
【００３５】
一つまたはそれ以上の具体化例においては本発明の重合体およびその配合物はブロー成形フィルムの製造に使用される。ブロー成形フィルムは、例えばダイス型の上方にあるニップ・ローラにより、フィルムの厚さを決定するニップ・ローラの速度で熔融した重合体をダイス型から上方に引き上げる公知方法によってつくることができる。フィルムが上方に移動する際に、ダイス型の周りにある空気リングによりフィルムを冷却することができる。この時空気の出口は圧縮された空気を押出された円形の重合体の中に吹込み、押出された円形の断面を或る比率で膨張させる「泡」を生じる。この比率は「ブロー比（ｂｌｏｗ−ｕｐ  ｒａｔｉｏ）」と呼ばれ、元の直径の最大２００％またはそれ以上になる。得られたフィルムは物理的性質および機能的性質の両方の種々の性質によって特徴付けられ、所望の性質は意図された用途によって決定される。
【００３６】
一つまたはそれ以上の具体化例においては、ブロー成形フィルムは例えば約２０％またはそれ以下、または約１５％またはそれ以下、または約１０％またはそれ以下の曇りを示す。本明細書においては「曇り（ｈａｚｅ）」と言う言葉はフィルムを透過する光の％であり、ＡＳＴＭ−Ｄ１００３標準法によりヘーズメータを用いて測定される。本発明の具体化例においては、密度が０．９６０ｇ／ｃｃより大きい高密度ポリエチレン（例えば「対照ポリエチレン」）からつくられたブロー成形フィルムに比べ改善された透明度をもったブロー成形フィルムが得られ、一つまたはそれ以上の具体化例においては予想外にも中密度ポリエチレンからつくられたフィルムに比べ同様な透明度をもったものが得られた。
【００３７】
一つまたはそれ以上の具体化例においては、本発明の具体化例で得られたブロー成形フィルムは中密度ポリエチレンからつくられたブロー成形フィルムに比べ改善された蒸気透過防止性を示し、一つまたはそれ以上の具体化例においては密度が０．９６０ｇ／ｃｃより大きい高密度ポリエチレンよりも大きな蒸気透過防止性を示す。蒸気透過防止性は単位時間当たりフィルムの単位面積を透過する蒸気の透過率を決定することによって測定される。このようにして特徴付けられる典型的な蒸気には酸素（Ｏ２）および水蒸気（Ｈ２Ｏ）が含まれる。一つまたはそれ以上の具体化例において本発明のブロー成形フィルムは例えば酸素に対し約３００ｃｃ＊ミル／１００インチ２／日以下、または約２８０ｃｃ／１００インチ２／日以下の透過率を示した。一つまたはそれ以上のこのブロー成形フィルムは水に対し例えば約０．８以下、または約０．６ｇ＊ミル／ｍ２／日以下の透過率を示した。
【実施例】
【００３８】
本明細書において重合体「Ａ」は密度が０．９４５１ｇ／ｃｃ、ＭＩ２が１．２３ｄｇ／分、平均分子量が１２２，４９５、多分散度が５．３のＨＤＰＥである。
【００３９】
本明細書において重合体「Ｂ」は密度が０．９６２２ｇ／ｃｃ、ＭＩ２が１．１１ｄｇ／分、平均分子量が１２９，８３７、多分散度が６．８のＨＤＰＥである。
【００４０】
本明細書において重合体「Ｃ」は密度が０．９３４０ｇ／ｃｃ、ＭＩ２が０．８８ｄｇ／分、平均分子量が１００，２７８、多分散度が３．６の中密度ポリエチレン（ＭＤＰＥ）である。本明細書において「中密度ポリエチレン」と言う言葉は密度が例えば約０．９２〜約０．９４ｇ／ｃｃ、または約０．９２６〜約０．９４ｇ／ｃｃのエチレンをベースにした重合体を意味する。
【実施例１】
【００４１】
重合体ＡおよびＢの分子量分布を決定し、得られたＧＰＣ曲線を図１に示す。
【００４２】
種々の重合体試料からブロー成形フィルム（厚さ１ミル）をつくった。得られたブロー成形フィルムを解析し、その結果を下記表１に示す。
【００４３】
【表１】
2012518055.tif 000002
【００４４】
重合体Ａからつくられたブロー成形フィルムは重合体ＢおよびＣの両方に比べ良好な（即ち低い）酸素透過率を示すが、同時に重合体ＢおよびＣの両方に比べ予想外にも良好な（即ち低い）曇りを示すことが観測された。
【実施例２】
【００４５】
同じ原料および触媒系から種々の重合体をつくった。しかし重合体Ｄはスラリ相法のループ反応器内でつくり、重合体ＥおよびＦはＣＳＴＲ内でつくった。
【００４６】
次に、得られた重合体試料からブロー成形フィルムをつくった。得られたブロー成形フィルムを解析し、その結果並びに重合体の性質を下記表２に示す。
【００４７】
【表２】
2012518055.tif 000003
【００４８】
予想外にも、ＣＳＴＲでつくった重合体ＥおよびＦは重合体Ｄからつくられたブロー成
形フィルムに比べ酸素および水蒸気に対する透過率が著しく低かった。
【００４９】
上記の説明は本発明の或る種の具体化例に関するものであるが、本発明の精神および範囲を逸脱することなく本発明のさらに他の具体化例を考案することができ、本発明の範囲は下記特許請求の範囲によって決定されるものとする。
【国際調査報告】
2012518055.tif 000004